【誤訳訂正書】
【提出日】平成27年9月28日(2015.9.28)
【誤訳訂正１】
【訂正対象書類名】明細書
【訂正対象項目名】全文
【訂正方法】変更
【訂正の内容】
【発明の詳細な説明】
【発明の名称】スート法に従って合成石英ガラスを製造する方法
【技術分野】
【０００１】
本発明は、以下（Ａ）〜（Ｅ）の工程段階：
（Ａ）６０質量％を上回るポリアルキルシロキサンＤ４を有する液状のＳｉＯ2供給材料（１０５）を準備する工程、
（Ｂ）該液状のＳｉＯ2供給材料（１０５）を気化させて、ガス状のＳｉＯ2供給蒸気（１０７）にする工程、
（Ｃ）該ＳｉＯ2供給蒸気（１０７）をＳｉＯ2粒子に変換する工程、
（Ｄ）該ＳｉＯ2粒子を、ＳｉＯ2スート体（２００）を形成させながら堆積面（１６０）に堆積させる工程、
（Ｅ）該ＳｉＯ2スート体を、合成石英ガラスを形成させながらガラス化する工程、
を含む、該合成石英ガラスの製造法に関する。
【０００２】
先行技術
商業用途の合成石英ガラスの製造のために、ケイ素含有の出発物質からＣＶＤ法（化学気相成長）において加水分解及び／又は酸化によってＳｉＯ2粒子が作り出されて、これらが担体上に堆積させられる。この場合、外側堆積法と内側堆積法とに区別され得る。外側堆積法の場合、回転する担体の外面にＳｉＯ2粒子が施与される。例として、いわゆるＯＶＤ法（外付け気相成長）、ＶＡＤ法（気相軸付け堆積）又はＰＥＣＶＤ法（プラズマ化学気相成長）が挙げられる。内側堆積法の公知の例として、ＭＣＶＤ法（内付け化学気相成長）があり、この場合、外部加熱された管の内壁にＳｉＯ2粒子が堆積させられる。
【０００３】
担体表面の領域の温度が十分に高いと、すぐにＳｉＯ2粒子のガラス化が起こる（“直接ガラス化”）。これに関する一例が、ＵＥ５，０４３，００２に記載された“Ｂｏｕｌｅ製造”である。この場合、ＳｉＯ2粒子が堆積用バーナー（上から回転モールドに対して配向されている）によって堆積させられ、かつ直接的にガラス化され、そうしてモールド内で石英ガラス体（“Ｂｏｕｌｅ”）が鉛直方向で下から上に向かって作り上げられる。
【０００４】
これとは異なり、いわゆる“スート法”の場合、ＳｉＯ2粒子の堆積中の温度は非常に低いことから、多孔質のスート層が得られ、これは別個の工程段階において透明な石英ガラスへと焼結される。これに関する一つの例が、ＤＥ１０２００７０２４７２５Ａ１から公知のＯＶＤ法であり、この場合、堆積用バーナーに、燃料ガスが水素と酸素の形で供給され、並びにケイ素含有の出発化合物が供給され、該化合物は、堆積用バーナーに割り当てられたバーナーの火炎中でＳｉＯ2粒子へと変換され、該粒子は、堆積用バーナーの反転運動下で、その軸を中心に回転する担体に沿ってＳｉＯ2ブランクを形成しながら層状に堆積させられる。
【０００５】
直接ガラス化とスート法のいずれも、緻密、透明な、高純度の合成ガラスをもたらす。
【０００６】
上述の製造法において特有なことは、ＳｉＯ2粒子が層状に堆積することで層構造が形成されることである。これらは、いわゆる条痕としてはっきり識別することが可能であり、隣接する層の屈折率の違いによって表される。ここで、基本的に、同心円状の層構造を有するシリンダー形のＳｉＯ2ブランクと、軸状の層構造を有するものとは区別されることができる。ＯＶＤ法の場合、例えば、その縦軸を中心に回転する担体のシリンダージャケット面にＳｉＯ2粒子を層状に堆積させることにより、ほぼ同心円状にブランクの縦軸に向かって延びるスパイラル状の層が作り出される。それに対して、ＶＡＤ法の場合（ディスク状の回転する担体上に、軸方向の堆積によってＳｉＯ2中実シリンダーがシリンダーの縦軸の方向で作り上げられる）、通例、螺旋状の層構造が、シリンダーの縦軸に対して垂直に延びる、軸状に連続的に重なり合う層とともに生じる。
【０００７】
マイクロリソグラフィーにおいて使用するための又は通信工学における光学部品用の合成石英ガラスには、屈折率の均一性について高い要件が課せられている。それゆえ、石英ガラスシリンダーにおける層を取り除くために、例えばＤＥ４２０４４０６Ａ１及びＥＰ６７３８８８Ａ１に多段階の変形プロセスが提案されており、これらには、条痕が付いた石英ガラス体を、軟化した石英ガラス材料の多次元の圧縮及び伸長によって均質化するツール不要の方法が記載されている。これらの方法は効果的であるが、時間とコストが掛かる。
【０００８】
過去においては、四塩化ケイ素（ＳｉＣｌ4）がケイ素含有の供給材料として有用であることが実証されていた。ＳｉＣｌ4及び他の塩素含有物質は、１００℃を下回る適度な温度で早くも高い蒸気圧を示し、そのため液相中に不純物が場合によっては残留する可能性があり、そして高純度スート体の製造が緩和される。他方で、ＳｉＣｌ4と他のケイ素含有の供給材料との反応に際しては塩酸が発生し、これは排ガス洗浄及び廃棄時の高いコストの原因となる。
【０００９】
それゆえ、石英ガラス製造のために多数の塩素不含の供給材料が試みられている。例として、モノシラン、アルコキシシラン及びシロキサンが挙げられる。塩素不含の供給材料の特に興味深い一群を成しているのが、例えばＥＰ４６３０４５Ａ１から公知であるポリアルキルシロキサン（“シロキサン”とも呼ばれる）である。シロキサンの物質群は、開鎖ポリアルキルシロキサンと閉鎖ポリアルキルシロキサンとに分類されることができる。ポリアルキルシロキサンは、以下の一般的な実験式ＳｉpＯp（Ｒ）2pを有し、ここで、Ｐは≧２の整数である。基“Ｒ”はアルキル基であり、最も簡単なケースではメチル基である。
【００１０】
ポリアルキルシロキサンは、質量分率でケイ素の特に高い割合によって特徴付けられ、これにより、合成石英ガラスの製造において該ポリアルキルシロキサンは経済的に用いられる。大規模工業的に高い純度で利用できるがゆえに、現在ではオクタメチルシクロテトラシロキサン（ＯＭＣＴＳ）が有利には用いられる。この物質は、Ｇｅｎｅｒａｌ  Ｅｌｅｃｔｒｉｃ  ゼネラルエレクトリック社により導入された表記法に従って“Ｄ４”とも呼ばれ、ここで、“Ｄ”は［（ＣＨ3）2Ｓｉ］−Ｏ−の基を表している。
【００１１】
しかしながら、Ｄ４の単離には、比較的沸点が高いことと、他のポリアルキルシクロシロキサン、例えばヘキサメチルシクロトリシロキサン（Ｄ３）、デカメチルシクロペンタシロキサン（Ｄ５）、ドデカメチルシクロヘキサンシロキサン（Ｄ６）及びテトラデカメチルシクロヘプタシロキサン（Ｄ７）と化学的に類似していることから、時間とコストが掛かる蒸留プロセスが不可欠である。
【００１２】
ＵＳ５，８７９，６４９Ａは、石英ガラス製造のための供給材料としてポリアルキルシロキサンをこのように単離することに関する。そこで提案されていることは、カーボンフィルター及びモレキュラーシーブを使用した二段階の蒸留処理であり、２５０℃を上回る沸点を有する不純物の割合が１４質量ｐｐｍ未満の割合にまで、好ましくは２質量ｐｐｍ未満の割合にまで制限されている。この高沸点不純物は、典型的には、５００ｇ／モルを上回る平均分子量を有する成分であり、殊に２７６℃超の沸点を有するテトラデカメチルシクロヘプタシロキサン（Ｄ７）である。この種の高沸点物のアグロメレートがガス供給システムにおいて閉塞をもたらし、かつ“ゲル形成”を引き起こし、石英ガラス中の欠陥を生むことが報告されている。ここで、欠陥が生じるメカニズムは、分解していない又は完全には分解していない高沸点物のアグロメレートの堆積だと考えられており、これらは引き続きガスを放出しながら分解し、かつ石英ガラス中に気泡を生む可能性がある。
【００１３】
提案された二段階の精製法は煩雑かつ高価なものであり、また、最適なプロセス操作時においても材料の不均質性が、殊に密度が高まった薄層の形態で石英ガラス中に現れることがわかった。
【００１４】
これの代わりに、ＤＥ１０３０２９１４Ａ１では、短波長紫外線に対して好適な破損挙動を有する合成石英ガラスを製造するために、供給材料としてＳｉＣｌ4と複数のＳｉ原子を含有するオリゴマーのケイ素化合物、例えばシロキサンとの混合物を用いることが提案されている。
【００１５】
ケイ素含有の供給材料は、例えば堆積用バーナーといった負荷的な装置(Verbraucher)に液体の形で供給されることができる。しかし、通例、液状の供給材料は、蒸発器によってガス状又は蒸気状の相に変えられ、そして負荷的な装置に連続的なガス流が供給される。
【００１６】
数多くの蒸発器が公知である。公知の蒸発器は、容器（いわゆる“バブラー”）を含み、該容器中には、液状の供給材料が予め保持され、そして加熱装置によって蒸発温度付近の温度に加熱される。加熱された液体にキャリアーガスが通され、その際、該キャリアーガスは、蒸発する供給材料で負荷され、そして加圧下で反応ゾーンの導管システムを介して供給される。キャリアーガスは、例えば酸素である。直接ガラス化によって合成石英ガラスを製造するための堆積用バーナーのこのような媒体供給は、例えばＥＰ９０８４１８Ａ１に記載されている。
【００１７】
供給材料の蒸発速度は、液相中でのキャリアーガスの温度と滞留時間に依存する。双方のパラメーターは、液柱の高さ並びにキャリアーガスの供給速度及び流速に影響を受ける。例えば、液柱におけるキャリアーガス気泡の大きさは、液体中でのその上昇速度ひいては供給材料による負荷及び蒸発速度に影響を及ぼす。液体量の変化は、熱伝達にも作用を及ぼす。これらの複雑な相互作用は、最も簡単には、バブラー中の液体水位が下がらないように連続して液状の供給材料を後から流すことによりコントロールすることができる。
【００１８】
しかし、液体水位が一定のときですら、液相中に“水溜め”を形成しながら比較的高い沸点を有する不純物が次第に蓄積し、そうして堆積用バーナーに達する供給材料の組成が時間とともに変化することになる。
【００１９】
追加的な問題点が、複数の負荷的な装置に供給材料を同時に供給しなければならない、例えば幾重にもバーナーを配置してスート堆積を行う場合のスート堆積法において生じる。不規則なスート堆積及び層形成を回避するために、この場合、各々の堆積用バーナーが定量的かつ定性的に同じスート堆積特性を有していることが特に重要である。個々の堆積用バーナーのガス供給における変動は、例えばＤＥ１９５０１７３３Ａ１に記載されるように、これらを共通のリザーバーから“フローディストリビューター”により供給することにより最小限にすることができる。しかしながら、これには媒体供給の煩雑なインフラストラクチャーが必要となる。
【００２０】
上で言及した“水溜め形成”は、ＵＳ５，３５６，４５１Ａ１に記載されているように、蒸発器の他の形態により回避される。この蒸発器の場合、蒸発チャンバー内に供給材料用の液体槽が備え付けられており、これは、該チャンバーの長手面に沿って延びており、かつ連続的に充填される。液体水位が所定のオーバーフロー高さを超えたら、液体はＵ字形のチャネルを介して長手面の貯蔵チャンバーから傾斜平面に対して流出し、その上に薄膜を形成する。チャンバーは、この液状の膜が、傾斜平面の下端に達する前に、傾斜平面上で完全に蒸発するように加熱される。このようして、より高い沸点を有するあらゆる不純物も含めた液体全体が蒸発することが保証される。
【００２１】
いわゆる鉛直蒸発器の実施形態が、ＤＥ２４３５７０４Ａ１から公知である。そこでは、気化されるべき液体を加熱し、垂直に立つ回転対称形の容器に供給し、かつ６ｍｍ未満の直径を有する液滴を形成しながら容器内壁に対して半径方向に噴射して、これらを該内壁に堆積させることが提案されている。蒸気状の生成物は上に向かって抜き取られ、その一方で、蒸発しなかった液体は容器の下部分に溜まり、そこから該液体は連続的又はその時々に取り出されることができる。
【００２２】
この公知の方法は、追加的な蒸留工程のように蒸発時に働き、ここで、難揮発性成分は水溜めより抜き取られることができる。それによって、供給材料の蒸発分のより高い純度が生じる。しかし、収率及び流量は比較的少ない。
【００２３】
技術課題の設定
公知の蒸発システムの場合、気化されるべき液体が高温表面と接触させられる。高温表面は、殊に有機材料が供給される場合、例えば分解又は重合といった予測不能な変化をもたらしかねず、そのため、蒸気の組成がどの程度なお液体の組成に相当しているのかを容易には突き止めることができない。それにより、粒子形成プロセスにおける欠損及び不均質なスート堆積につながりかねないある特定の変動性及び非再現性がプロセス操作において生じる。これは、粒子形成プロセスにおいて、互いに高い化学的類似性を有する成分の実際の組成が問題になったときに特に目立ってくる。
【００２４】
そのうえ、上記の蒸発器システムの場合、極めて微細な液滴が、排出される蒸気流と一緒に連行される恐れがあり、同様にスート体中での材料の不均質性をもたらす可能性がある。
【００２５】
一般的に、ＳｉＯ2スート体の構造は十分にガス透過性であり、均一な気相処理又は焼結が軽減される。より高い密度を有する層の領域中では、これは制限されてのみ可能である。それというのも、該層は拡散バリアーを作り、これが乾燥プロセス又は焼結プロセスに際して不均一な処理結果を引き起こしかねないからである。
【００２６】
これらの問題点は、殊に大きい体積のＳｉＯ2スート体の場合の長い拡散経路ゆえに生じる。層領域は、局所的に高まったヒドロキシ基含有量及び場合により塩素含有量を伴う可能性がある。
【００２７】
該スート体のこれらの材料不均質部分は、それにより製造された石英ガラス体において、なかでも、ヒドロキシ基濃度又は塩素濃度の軸方向、半径方向又は方位角方向の様々な形態において、又は粘度値の点で現れ、かつ最終生成物における不利な特性をもたらす。
【００２８】
本発明の課題は、上記欠点を回避する、高い材料均質性を有するＳｉＯ2スート体の製造法を成し遂げることであり、殊に、特に３００ｍｍを上回る外径を有する大きい体積のシリンダー状のスート体の場合に、高い材料均質性を有するＳｉＯ2スート体の製造を可能にすることである。
【００２９】
本発明の概要
この課題の解決のために、特許請求項１の特徴を有する方法を提案する。従属請求項には、それぞれ有利な別の発展形態を記載している。
【００３０】
この課題は、冒頭に挙げた方法から出発して、本発明により、液状のＳｉＯ2供給材料が、質量分率ｍＤ３を有するポリアルキルシロキサンＤ３より成る少なくとも１種の付加的な成分と質量分率ｍＤ５を有するポリアルキルシロキサンＤ５より成る少なくとも１種の付加的な成分とを、０．０１から１の間の範囲の質量比ｍＤ３／ｍＤ５で有し、かつ、この準備した液状のＳｉＯ2供給材料を、該質量比ｍＤ３／ｍＤ５を維持しながら、かつ少なくとも９９質量％で、ガス状のＳｉＯ2供給蒸気に気化させることによって解決される。
【００３１】
可能な限り純粋かつ定義された唯一のケイ素化合物から成る出発材料が用いられる公知の方法とは異なり、本発明に従って、異なるポリアルキルシロキサンの混合物として存在するＳｉＯ2供給材料を提案する。オクタメチルシクロテトラシロキサン（ここでもＤ４と呼ぶ）は、混合物の主成分を形成する。Ｄ４に加えて、化学的に類似したポリアルキルシロキサン、つまり、Ｄ４より低い分子量を有するもの（Ｄ３が含まれる）や、Ｄ４より高い分子量を有するもの（Ｄ５が含まれる）も混合物中に含まれている。したがって、“付加的な成分”との用語に括られる供給材料の付加的な成分は、Ｄ４の相対分子量（約２９７ｇ／モル）とは上方にも下方にも異なっている分子量と、Ｄ４の沸点（約１７５℃）とは異なる沸点とを有している。
【００３２】
本発明による方法は、２つの共に作用する特徴によって本質的に際立っている。第一の特徴は、液状のＳｉＯ2供給材料−以下では供給材料とも呼ぶ−が、主要に存在するＤ４の他になお２種の更なるポリアルキルシロキサンを有することを内容とする。これらは、付加的な成分Ｄ３とＤ５である。液状のＳｉＯ2供給材料中でのＤ３とＤ５の割合の比は任意ではなく、予め定義された間隔において選択される。第二の本質的な特徴によれば、本発明による方法は、液状のＳｉＯ2供給材料−ひいてはｍＤ３とｍＤ５の質量分率も−を完全に気相に変えることを要する。したがって、液体だけでなく、ガス状のＳｉＯ2供給蒸気−以下では供給蒸気とも呼ぶ−も、予め定義されかつ範囲が絞り込まれたＤ３とＤ５との比を有する。本発明による方法を用いて、現在広まっている基準を凌駕する特に高い均質性を有するＳｉＯ2体及び石英ガラス体を調製することができる。本方法の利点は、微視的なスケールで起こる、調製されたＳｉＯ2粒子のサイズの比較的強いばらつき−粒径分布の広がり−が、ＳｉＯ2スート体内部での巨視的に測定された密度の変動の低下につながるということによって説明することができる。
【００３３】
本発明によれは、“質量分率”との用語は、液状のＳｉＯ2供給材料の全質量に対するそれぞれ付加的な成分の質量の割合より出される相対値である。したがって、付加的な成分の２つの質量分率の質量比ｍＤ３／ｍＤ５は、２つの相対的な質量分率を割ることによって定められることができる無次元値である。
【００３４】
本発明によれば、“露点”との用語は、凝縮及び蒸発する液体の平衡状態が生じる温度である。
【００３５】
本発明によれば、“質量比を維持しながら”気化させるとの文言は、液状のＳｉＯ2供給材料の質量比Ｇ＿ｌｉｑｕｉｄ＝ｍＤ３／ｍＤ５と、ガス状のＳｉＯ2供給蒸気の質量比Ｇ＿ｖａｐｏｒ＝ｍＤ３／ｍＤ５との比率τが、最大±５００ｐｐｍ、有利には最大±２５０ｐｐｍ、特に有利には最大±１００ｐｐｍ、殊に最大５０ｐｐｍの値を有することを意味する。ここで、該比率τは、下記：
2015504408.tif 000001
の通りに計算される。
【００３６】
したがって、質量比、つまり、Ｄ５の割合に対するＤ３の割合は、気化によって、該比が、最大±５００ｐｐｍ、有利には最大±２５０ｐｐｍ、特に有利には最大±１００ｐｐｍより多くずらされるように変えられるべきではない。
【００３７】
本発明によれば、液状のＳｉＯ2供給材料を、少なくとも９９質量％で、ガス状のＳｉＯ2供給蒸気にするとの文言は、蒸発プロセスに入ってくる液状のＳｉＯ2供給材料の少なくとも９９質量％がまた気相に変えられることを意味する。本発明による方法の目的は、液状の供給材料を気相に完全に変えることである。このようにして達成されたガス状のＳｉＯ2供給材料は、次いで酸化及び／又は熱分解及び／又は加水分解によってＳｉＯ2粒子に変換させられることになる。完全に−つまり、少なくとも９９質量パーセント（質量％とも呼ぶ）で−供給材料を供給蒸気に変換することを達成した結果によって、Ｄ５に対するＤ３の質量比も液相から気相に移される。これらの成果により、ＳｉＯ2供給蒸気は、Ｄ３とＤ５の予め定められた質量比を有するようになる。それというのも、質量比ｍＤ３／ｍＤ５が予め規定された間隔にある場合にのみ、特別な均質性によって際立つＳｉＯ2スート体ひいては石英ガラスを作製することが可能になるからである。特許請求の範囲に記載した範囲を逸脱するＤ３及びＤ５の質量分率を有する、任意に混合されたポリアルキルシロキサン混合物は、このように目立った均質性を有する石英ガラスの製造を可能にしない。特に有利な実施の変形例は、液状のＳｉＯ2供給材料が、２０パーツ・パー・ミリオン（以下ではｐｐｍ；ドイツ語では“百万分のいくら”）未満、有利には１０ｐｐｍ未満、特に有利には５ｐｐｍ未満の残留分を除いてＳｉＯ2供給蒸気に変わることによって特徴付けられる。この変形例は、ここに開示される蒸発法によって実現することができる。これらの蒸発法−殊に圧力降下及び露点の低下による蒸発の組合せ−は、液状で蒸発器に導入されたＳｉＯ2供給材料について、非常に少しの割合（２０ｐｐｍ未満、有利には１０ｐｐｍ未満、特に有利には５ｐｐｍ未満）しか蒸発しないことを可能にする。個々の試験においては、蒸発しなかったＳｉＯ2供給材料の割合を、それどころか２．５ｐｐｍに減少させることができた。
【００３８】
本発明によれば、ポリアルキルシロキサンとの用語は、線状のみならず環状の分子構造も包含する。しかしながら、ＳｉＯ2供給材料のポリアルキルシロキサンは、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）の群から選択された少なくとも３種のポリメチルシクロシロキサンを有する場合に好ましい。Ｄ３、Ｄ４、Ｄ５との表記は、ゼネラルエレクトリック社により導入された、“Ｄ”が［（ＣＨ3）2Ｓｉ］−Ｏ−の基を表している表記法の１つに由来している。有利な変形例においては、ポリアルキルシロキサンの主成分は、ベース物質のＤ４である。そのため、ポリアルキルシロキサンのベース物質であるＤ４の割合は、少なくとも７０質量％、殊に少なくとも８０質量％、有利には少なくとも９０質量％、特に有利には少なくとも９４質量％である。
【００３９】
本発明によれば、希釈剤とキャリアーガスとの用語は同じ意味で使用する。
【００４０】
方法の１つの態様の特徴は、ｍＤ３／ｍＤ５の比が０．１から０．５の間にあることである。実施した測定で意想外にも確かめられたことは、比較的狭い範囲内でのみ、主としてＤ４から成るＳｉＯ2供給材料に対するＤ３とＤ５の添加が、石英ガラスの密度において不均質部分がはっきりと減少したことである。多数の測定において確認することができたのは、付加的な成分の質量の比ｍＤ３：ｍＤ５が０．１から０．５の間にある場合に、スート体ひいてはそれにより製造された石英ガラスが特にほとんど不均質性を示さないことである。
【００４１】
本発明による方法において重要なのは、ＳｉＯ2供給材料中に、Ｄ４より小さい相対分子量を有する少なくとも１種の付加的な成分だけでなく、Ｄ４より大きい相対分子量を有する少なくとも１種の付加的な成分も含まれていることである。ポリアルキルシロキサンの加水分解若しくは熱分解による分解に際しては、酸化攻撃の活性エネルギー若しくは分離に必要とされる熱エネルギーが、分子量の上昇とともに増大することが推測される。付加的な成分で富化されたＳｉＯ2供給材料は、反応ゾーンにガス状で供給され、その際に酸化及び／又は加水分解及び／又は熱分解によってＳｉＯ2粒子に分解される。反応ゾーンは、例えばバーナー炎又はプラズマである。反応ゾーンにおいては、ポリアルキルシロキサン分子が段階的にＳｉＯ2へと酸化により分解され、その際にＳｉＯ2一次粒子が発生し、該粒子には気相からのＳｉＯ分子又はＳｉＯ2分子が付加される。付加プロセスは、反応ゾーンを通って堆積面に向かう道程で、凝集又は凝塊したＳｉＯ2粒子が、分解しなかった更なる分子がもはや得られないゾーンに入ったらすぐに終える。
【００４２】
これらの分解、酸化及び付加プロセス（以下では“粒子形成プロセス”との用語で括ることもある）は、ポリアルキルシロキサン分子の分子量及び大きさに応じて、異なる反応速度及び異なる温度で行われる。その結果として、反応ゾーン内で、異なる大きさの、比較的広い粒径分布を有するアグロメレート及びアグリゲートが形成される。本発明による方法を利用している間、粒子形成プロセスは変化する。純粋なＤ４を使用したときと比べて、形成するＳｉＯ2粒子の大きさのより広い分布ひいてはそれに付随してスート体構造における変化を観察することができる。粒径分布の広がりの説明として考えられるのは、異なる気相反応速度に基づき、気相からの更なるＳｉＯ2分子の付加によってさらに成長し得るＳｉＯ2一次粒子の形成に関してまた異なる反応速度が得られるためである。他の説明として考えられるのは、加水分解又は熱分解に際して、ポリアルキルシロキサン分子のケイ素原子の数及び形態に依存して、早くもＳｉＯ2一次粒子の大きさひいてはそれに付随して該一次粒子から発生するＳｉＯ2粒子の大きさ及びそれらの濃度も反応ゾーン内で変わるためである。
【００４３】
製造条件に応じて、スート体はある特定の層構造を持ち、ここで、該層は、密度又は化学組成の局所的な変化の領域を表す。本発明に従ったＳｉＯ2供給材料を用いた場合、意想外にも高い均質性を有する、殊に層構造が均一かつ目立たない形で現れるＳｉＯ2スート体が得られることがわかった。この効果は、形成かつ堆積したＳｉＯ2粒子の粒度分布の広がりが、単分散ＳｉＯ2粒子の場合により均一なＳｉＯ2スートの堆積につながるか、又はそれがスート体製造又はガラス化に際してのＳｉＯ2スートのより均一な緻密化を軽減するという事実に帰せられることができる。
【００４４】
この効果が前提としていることは、反応ゾーンに入ってくる供給材料中に、Ｄ４の基準分子量の両側の分子量を有する付加的な成分、理想的にはＤ３とＤ５、若しくは相応する鎖状同族体が存在していることである。これらは、Ｄ４と類似する分子量及び化学的類似性を有する分子である。これらの分子は、Ｄ３とＤ５の質量分率の比ｍＤ３／ｍＤ５が０．０１から１の間にある限り、反応ゾーン及び粒子形成プロセスの適度な変化並びに粒径分布の僅かな平坦化をもたらす。これらの極限値外に比が相当する場合、上記した堆積プロセスの均等性は引き立たない。
【００４５】
本発明による方法は、２つの中心となる要件を含んでいる。一方では、準備された液状のＳｉＯ2供給材料は、少なくとも９９質量％が、気相に変えられなければならない。他方では、この蒸発は、ＳｉＯ2供給材料が、ｍＤ３：ｍＤ５の質量比を維持しながら気化するように構成されていなければならない。つまり、本発明によれば、２つの付加的な成分の質量比は、液相のみならず気相においても実質的に一致しているべきである。ここで、液状のＳｉＯ2供給材料の質量比Ｇ＿ｌｉｑｕｉｄ＝ｍＤ３／ｍＤ５と、ガス状のＳｉＯ2供給蒸気の質量比Ｇ＿ｖａｐｏｒ＝ｍＤ３／ｍＤ５との比率τが、最大±５００ｐｐｍ、有利には最大±２５０ｐｐｍ、特に有利には最大±１００ｐｐｍの値を有する（該比率τは、下記：
2015504408.tif 000002
の通りに計算される）場合に好ましいと判明した。２種の更なるポリアルキルシロキサンＤ３とＤ５をＳｉＯ2供給材料の主成分Ｄ４に加えることによって、粒径分布の広がりが達成されることがわかった。
【００４６】
先行技術に従って製造されたスート体及び／又は本発明による方法に従って製造されたスート体は、石英ガラスの密度の２５から３２％の間である密度を有してよい。達成される密度は、なかでも、バーナーと堆積面との距離、調節温度、ガスの化学量論量並びにバーナーの幾何学的形状に依存する。これらのファクターを様々に変化させることによって、スート体内部に異なる密度曲線、例えば線形曲線、上昇又は下降するラジアル曲線がスート体に作り上げられることができる。密度分布を調べるために、出願人は、公知の方法を使って約７００箇所の測定点でスート体の局所的な密度を測定する。そのために、ＣＴ法によって、そのつどスート体の縦軸の横断面を示す約５０枚の断面図を作成する。ラジアル密度曲線の測定のために、５０枚の各ＣＴ断面において、そのつど１４箇所の、ほぼ等間隔の測定点を記録する。この方法によって、そのつどスート体の断面に沿ったラジアル密度曲線及びスート体の縦軸に沿った密度プロフィールを測定することができる。
【００４７】
すでに説明した通り、本発明によるＳｉＯ2供給材料を使用すると、粒径分布の広がりに確かにつながることが言える。粒径分布との用語は、ここでは、個々のＳｉＯ2粒子の大きさを統計学的に記述する頻度分布を意味している。数学的に見ると、頻度分布若しくは粒径分布は、そのつどの出現値について、どの程度この値が頻繁に出現しているのを示す関数である。分子レベルでは、その粒径分布が広い範囲を含む、異なる大きさのＳｉＯ2アグロメレート及びアグリゲートが発生する。このスート粒子の粒度分布は、純粋なＤ４から調製されるＳｉＯ2スート粒子の粒度分布より広い。より広いこの粒径分布は、空隙等が均一に満たされることから、より均一な積層を可能にする。この結果−巨視的に観察して−ＳｉＯ2スート体内部でより僅かにしか密度が変化しなくなる。７００箇所の測定点に従って測定された密度は、つまり、微視的に見て広い粒径分布の巨視的な結果を表している。
【００４８】
密度Ｍの平均値は、５０箇所の測定点すべての平均から出され、それらの幾何学的な配置は、スート体の縦軸に沿って変わるが、一方で、中心軸との幾何学的な距離は変わらない。平均的なスート体の場合、ＣＴ法によってスート体の５０枚の断面が作成され、そのため、そのつど５０箇所の測定点の平均から密度の平均値が出される。一般的に、密度の平均値はそれぞれ標準的な形で分布しており、そのため幅σを測定することができる。ラジアル密度プロファイルの測定のために、５０枚の各断面において、それぞれ１４箇所の測定点が測定され、それらのラジアル距離はスート体の中心点に対して増大する。したがって、平均値Ｍの幅σの変化量δは、１４点の統計値を含む。
【００４９】
一定の密度分布を有するか若しくは有するべきスート体においては、このようにして取得された測定データから、スート体の密度の平均値Ｍ並びに密度の平均値の幅σが５０箇所の測定により突き止められることができる。したがって、σの値は、スート体の縦軸に沿った堆積面との予め定められた間隔で密度がどの程度強く変化するのかを示す。付加的に、幅σの変化量δを、ラジアルプロファイルを記録するために測定した１４箇所の測定点から計算することも可能である。
【００５０】
先行技術と本発明により実施した測定とを比較可能にするために、多数のスート体を調製し、かつ測定した。ここで、周辺条件、例えばバーナーとの距離、バーナー温度及び化学量論量を可能な限り一定に保つよう試みた。なぜなら、これらは、スート体のそのつどの密度に大きな影響を及ぼすからである。そのつど、線形密度プロファイルを有し、かつ石英ガラスの密度の２５から３２％の間に達するスート体を調製した。公知の方法若しくは材料を使用した場合、スート体の密度の幅σ及び変化量δについて以下の測定値が出た：
2015504408.tif 000003
【００５１】
これらの値は、それぞれ、石英ガラスの密度に対する相対的な密度について示したものである。
【００５２】
付加的な成分Ｄ３とＤ５の、それ以外ではＤ４から主として成るＳｉＯ2供給材料中での使用により、粒径分布が広がる。粒径分布のこの広がりは、スート体中での密度変化率がそれ自体より小さくなることにつながる。驚くべきことに、密度変化率のばらつきが減少したこともわかる。スート体の密度の幅σ及び変化量δについて以下の測定値が出た：
2015504408.tif 000004
【００５３】
ここでも、これらの値は、それぞれ、石英ガラスの密度に対する相対的な密度について示したものである。本発明による方法を用いることで、測定される密度変化率が最大９％減少するようになる。驚くべきことに、幅のばらつきも最大８％減少する。平均密度の変動幅のばらつきのこの減少の結果、先行技術において公知のものよりもずっと均質な石英ガラスが生じる。
【００５４】
本発明による方法の更なる好ましい態様の特徴は、付加的な成分Ｄ３及び／又は付加的な成分Ｄ５が、液状のＳｉＯ2供給材料の全質量の０．５質量％から３０質量％を構成し、殊に質量分率ｍＤ３＋ｍＤ５の合計が、１から１５質量％の間の範囲、有利には１から３質量％の間の範囲にあることである。意想外にも、付加的な成分Ｄ３及びＤ５は、ＳｉＯ2供給材料より多くを占める必要がないことが測定からわかった。むしろ、全質量の最大３分の１の混合量で、本発明により要求されるＳｉＯ2供給材料を調製するには十分であり、該供給材料は、ＳｉＯ2粒子として堆積する際に粒径分布の広がり、ひいてはそのようにして作製されたスート体の均質性の上昇をもたらす。このように、測定により意想外にも、付加的な成分Ｄ３とＤ５の１から３質量％の間の質量分率でも十分であることがわかった。これら付加的な成分Ｄ３、Ｄ５は比較的少ない量であっても、気相に完全に変わることによって、場合によっては起こり得るスート体中での密度の変化が、ＳｉＯ2蒸気の異なる粒径によって埋め合わされることから、全体としてずっと均質なスート体若しくは石英ガラス体が調製される。
【００５５】
先行技術に従って作り出されるスート体は、石英ガラスの密度に対して２５〜３２％の密度を有している。この場合、これらのスート体は、密度について３〜４％の相対的な変動率を示す。これらの密度の変動は、ガラス化に際して石英ガラス体中にも移される。それにより、ヒドロキシ基及び塩素濃度の半径方向、方位角方向及び軸方向の変化が生じ、これらは、石英ガラスシリンダー及びそれにより製造された石英ガラス繊維の不利な特性につながる可能性がある。本発明による方法の特徴は、スート体中での公知の密度変化率を減少させることである。密度変化率のこの減少は、石英ガラスシリンダーの品質に直接影響を及ぼすことから、相応して、より高価な、より均質な石英ガラスシリンダーが調製された。これは、例えば光ファイバーを製造するに当たって、石英ガラスシリンダーを後から使用した場合に不良品の発生が少ないという利点を有する。
【００５６】
測定結果の多くから示唆されていることは、ポリアルキルシロキサンの分解に際して必要なポリアルキルシロキサンＤ３の活性エネルギーが、Ｄ４の場合より低く、かつポリシロキサンＤ５の場合には、Ｄ４の場合より大きいことである。ポリアルキルシロキサンＤ３の活性エネルギーは、より低いが、なぜなら、この分子は、より高い環張力を有することからである。したがって、この環は、より安定なＤ４の場合より早く開かれることができる。それとは異なり、ポリシクロシロキサンＤ５は、分子の熱分解を引き起こすには、Ｄ４より高い活性エネルギーを必要とすることがはっきりしている。総じて、一方で、Ｄ４とＤ３との間のエネルギーの差は、Ｄ４とＤ５との間より大きい。それゆえ、かつＤ３は、より重合反応し易い傾向にあるため、付加的な成分Ｄ３の量が、付加的な成分Ｄ５より少ない場合に好ましいと判明した。このように、本発明による方法の好ましい実施の１つの変形例は、付加的な成分が、ポリアルキルシクロシロキサンと、そのつどそれらの線状同族体とを以下の量で含むことを特徴とする：
・  ヘキサメチルシクロトリシロキサン（Ｄ３）：０．０２質量％から１質量％の間の範囲の質量分率ｍＤ３
・  ジメチルシクロペンタシロキサン（Ｄ５）：０．５質量％から５質量％の間の範囲の質量分率ｍＤ５。
【００５７】
測定の範囲内で、意想外にも、上記量の付加的な成分を用いた場合、スート体内部の密度変化率が０．４％未満であることを確かめた。スート体の密度変化率の更なる改善は、付加的な成分が、ポリアルキルシクロシロキサンと、そのつどそれらの線状同族体とを以下の量で含むことによって生じた：
・  ヘキサメチルシクロトリシロキサン（Ｄ３）：０．０２質量％から２質量％の間の範囲の質量分率ｍＤ３
・  ジメチルシクロペンタシロキサン（Ｄ５）：０．５質量％から１０質量％の間の範囲の質量分率ｍＤ５。
【００５８】
部分的に、測定に際して、さらにＤ６を、０．０１質量％から０．７５質量％の間の範囲の質量分率ｍD6で添加した。これは、一般的に相応する量のＤ５と引き換えに行った。しかしながら、ドデカメチルシクロヘキサシロキサン（Ｄ６）及びそれらの線状同族体は、Ｄ４と比べて大きいそれらの分子量ゆえに、少ない濃度で反応ゾーン及び粒径形成プロセスの目立った変化を生み、そのためＤ６の質量分率は、好ましくは１００質量ｐｐｍを上回らない。
【００５９】
本発明によれば、液状のＳｉＯ2供給材料を完全にガス状のＳｉＯ2供給蒸気に変えることを予定している。この完全な変換は、２つの付加的な成分Ｄ３とＤ５の質量比ｍＤ３／ｍＤ５が、液相だけでなく蒸気相にも存在するために必要である。それにより、基準分子Ｄ４の他になお、より重量がないポリアルキルシロキサンとより重量があるポリアルキルシロキサンとが、予め定められた質量比で、液状のＳｉＯ2供給材料中のみならず、気相中にも存在するようになる。気相に変わった液状のＳｉＯ2供給材料の高い割合によって、質量比ｍＤ３／ｍＤ５が維持されるようになる。液相から気相中への特許請求の範囲に記載される範囲内での質量比ｍＤ３／ｍＤ５の維持は、付加的な成分Ｄ３とＤ５との混合物のみが、ＳｉＯ2一次粒子の変化をもたらし、これによって目的としていた粒径分布の広がりを達成することができるという点で重要である。
【００６０】
公知の蒸発システムの場合、気化されるべき液体が高温表面と接触させられる。高温表面は、殊に有機材料が供給される場合、例えば分解又は重合といった予測不能な変化をもたらしかねず、そのため蒸気の組成がどの程度なお液体の組成に相当しているのかを容易には突き止めることができない。それにより、粒子形成プロセスにおける欠損及び不均質なスート堆積につながりかねないある特定の変動性及び非再現性がプロセス操作において生じる。これは、粒子形成プロセスにおいて、互いに高い化学的類似性を有する成分の実際の組成が問題になったときに特に目立ってくる。そのうえ、公知の蒸発器システムの場合、極めて微細な液滴が、排出される蒸気流と一緒に連行される恐れがあり、同様にスート体中での材料の不均質性をもたらす可能性がある。
【００６１】
これらの欠点を克服するために、本発明による蒸発プロセスの更なる好ましい１つの態様であって、
蒸発が、以下の工程：
・  ＳｉＯ2供給材料を加熱する工程、
・  加熱された該ＳｉＯ2供給材料を膨張チャンバー内に導入し、そうして該ＳｉＯ2供給材料の少なくとも第一の部分を圧力降下により気化させる工程
を含むことを特徴とするプロセスがもたらされる。
【００６２】
この態様によれば、ＳｉＯ2供給材料の加熱が行われる。この場合、ＳｉＯ2供給材料の温度は、１５０℃から２３０℃の間が所望されている。これより高い温度だと、場合によっては重合を引き起こす可能性がある。好ましいと判明したのは、ＳｉＯ2供給材料を、更なる液体、例えば油によって加熱する液／液−加熱システムの使用である。液体から液体への熱交換によって、その際、例えば電熱線の場合がそれに該当するように、単独の高温領域が発生することなく、ＳｉＯ2供給材料の均一な一定の加熱が行われる。この種の単独の加熱点は、回避すべき重合反応にすぐにつながる。ＳｉＯ2供給材料の加熱後、この加熱された材料は膨張チャンバー内に注入される。膨張チャンバー内部では、ＳｉＯ2供給材料が気相に変換される。ＳｉＯ2供給材料にとって特に優しいのは、この蒸発が圧力降下により行われる場合であることが判明した。そのために、例えば、ＳｉＯ2供給材料は超臨界流体として加熱してよい。加熱装置内部での相応する圧力のみによって、ＳｉＯ2供給材料の沸騰が防止される。膨張チャンバー内部での膨張に際して、ＳｉＯ2供給材料は、気相に変わるように減圧する。好ましいと判明したのは、１．８ｂａｒから５ｂａｒの間の圧力降下である。
【００６３】
加圧下にある加熱された供給材料は、供給路を通して膨張チャンバー内に導入され、次いで相応する噴霧ヘッドを介して霧状にされかつ／又は霧化される。噴霧ノズルを介して上述した圧力降下を直接的に行ってもよく、このようにしてＳｉＯ2供給材料をＳｉＯ2供給蒸気へと素早く、それでいて均一に変えられるようになる。好ましくは、膨張チャンバー自体も、１５０℃から２００℃の間の範囲の温度に加熱される。たしかに、膨張チャンバーは、蒸発を考慮していないが、利用される熱（膨張チャンバーの壁から膨張チャンバーの内部にまで放射する）は、圧力降下による蒸発を補う。
【００６４】
液滴の粒度範囲は、多数のパラメーターに依存する。液体のレオロジー特性及び噴霧ノズルの幾何学的形状の他に、これは特に、本質的に差圧により決定される噴霧ノズルからの液体の流出速度である。上記の差圧範囲内で、流出する液体噴流が、乱流により狭い液滴径分布を有する微細な液滴に砕解する。
【００６５】
本発明による蒸発プロセスの更なる好ましい１つの態様であって、
蒸発が、以下の工程：
・  ＳｉＯ2供給材料を加熱する工程、
・  加熱された該ＳｉＯ2供給材料を膨張チャンバー内に導入する工程、
・  該ＳｉＯ2供給材料を、加熱された希釈剤と混ぜ、そうして該ＳｉＯ2供給材料の少なくとも第二の部分を、露点を下げることにより気化させる工程
を含むことを特徴とするプロセスがもたらされる。
【００６６】
この実施の変形例によれば、供給材料の蒸発のために希釈剤が用いられる。好ましくは、希釈剤は、膨張チャンバーを通り抜けるキャリアーガスである。そのため、以下では希釈ガスとの用語とキャリアーガスとの用語は同じ意味として使う。
【００６７】
この実施の変形例によれば、同様にＳｉＯ2供給材料の加熱が行われる。すでに説明した通り、加熱が熱交換器を用いて行われ、かつ１２０℃〜２３０℃の範囲の温度にＳｉＯ2供給材料が加熱される場合に好ましいと判明した。ＳｉＯ2供給材料は、相応する導管を通して膨張チャンバー内に導入され、そこで噴霧ノズルを介して霧化及び／又は噴射される。ＳｉＯ2供給材料からＳｉＯ2供給蒸気への可能な限り均一な移行を達成するために、希釈剤、例えば窒素は、ＳｉＯ2供給材料の噴射方向とは反応向きで膨張チャンバー内に導入されることが望ましい。液状のＳｉＯ2供給材料の第二の部分は、膨張チャンバー内に入る際に蒸発し、それというのも、チャンバー内での液状のＳｉＯ2供給材料の分圧が低減されており、そのため該供給材料の露点も同様に下がるからである。この方法固有の特徴は、分圧が下がることによって、液状のＳｉＯ2供給材料が気相に変わる温度も下げられる点にある。供給される加熱されたキャリアーガスの量に応じて、ＳｉＯ2供給材料の露点は最大で３０℃まで低下する。相応して、ＳｉＯ2供給材料をフィードにおいて非常に強く加熱する必要はない。キャリアーガス若しくは希釈剤として、窒素の他にアルゴン又はヘリウムも有効であることがわかった。これらは、ポリアルキルシロキサンに対して不活性に挙動するガスであり、そのため、液体とキャリアーガスとの、殊に加圧下及び高温下での酸化反応、重合反応又は分解反応、ひいては供給材料の組成の再現可能でない変化が回避されることになる。
【００６８】
圧力降下による蒸発の上記の実施の変形例の場合と同じように、分圧の低下による蒸発も、ＳｉＯ2供給材料の蒸発が金属表面によっては行われないことを可能にする。この金属表面は、均一ではない温度分布を頻繁に示し、そのため特に高温の領域で重合作用が部分的に起こる可能性がある。これを防止するために、本発明によれば、液体が膨張チャンバーの内壁に到達してそこで蒸発することがないように、分圧又は圧力降下による蒸発をＳｉＯ2供給材料が膨張チャンバー内に入った時点で早くも行うことを予定している。
【００６９】
本発明による方法の更なる実施の変形例は、ＳｉＯ2供給材料を、圧力降下及び又は分圧の低下により、少なくとも９９．９５質量％で、特に有利には９９．９９９５質量％でＳｉＯ2供給蒸気に変えることを特徴とする。この実施形態の変形例の場合、気相へのＳｉＯ2供給材料の移行は、加熱されたかつ加圧下にあるＳｉＯ2供給材料が膨張チャンバー内に入る際の圧力降下によってのみ行われる。ここで完全な変換を達成するために、液状のＳｉＯ2供給材料が非常に微細な液滴へと霧化される場合に好ましいと判明した。それらの平均直径は、この場合、５μｍ未満、好ましくは２μｍ未満、特に有利には１μｍ未満であることが望ましい。このようにして、液状の供給材料は、圧力降下による膨張によって均一に蒸発することができる液滴のクラウドへと変換される。
【００７０】
液体から小滴へのこの分割を補うために、超音波の作用によってＳｉＯ2供給材料の均一かつ微細な霧化を引き起こす超音波噴霧器を用いることが有用であると判明した。本発明によれば、超音波とは、人間の耳に聞こえる範囲外の周波数を有する音波を表す。これは１６ｋＨｚから１．６ＧＨｚの間の周波数を含む。超音波噴霧器の場合、圧力適用及び加熱なしで液体が霧化される。そのため、液体で湿らされた圧電セラミックが高周波交流電圧によって振動させられることができる。これに従って、液体中に超音波が形成され、その最大強度はある特定の液体面に達し、そしていわゆる超音波突起部が発生する。この超音波突起部から、所望の用途に利用することができる小さい液滴又はエアロゾルが分離する。超音波噴霧器の利点は、変わりやすい体積流の均一な霧化、体積流の領域全体にわってほぼ一定の液滴スペクトル及び液滴の僅かな固有速度にあり、それにより噴流を良好に制御することが可能になる。このように、超音波噴霧によって再現可能な形で狭い粒径分布を作り出すことができ、これは蒸発の結果としての均一性に良い作用を及ぼす。
【００７１】
２つ目の変形例によれば、蒸気相への液状のＳｉＯ2供給材料の変換は、もっぱらキャリアーガスの利用によってのみ行われ、分圧の低下を結果的に伴う。この場合、相応して十分な量の希釈剤／キャリアーガスが膨張チャンバーに通り抜けて流れ、かつ、このようにして液状のＳｉＯ2供給材料の蒸発が行われるようにされなければならない。
【００７２】
３つ目の選択肢として、この本発明による方法の実施の変形例は、液状の供給材料の蒸発が、圧力降下を利用することによっても、分圧の低下によっても行われることを挙げる。この変形例が特に好ましいと判明したが、なぜなら、３００ｍｍまでの直径を有する石英ガラスシリンダーの調製のために大量の液状材料が気化されなければならないからである。必要とされる量の材料を優しくかつ均一に液相から気相に変換するために有利であると判明したのは、少なくとも部分成分について過熱されたＳｉＯ2供給材料が膨張チャンバー内に導入されて、そこで圧力降下によって及び希釈剤の利用によって該供給材料が気相に変えられる場合である。圧力降下及び露点の低下による蒸発のこの組合せにより、液状で蒸発器に導入されたＳｉＯ2供給材料の非常に僅かな割合（２０ｐｐｍ未満、有利には１０ｐｐｍ未満、特に有利には５ｐｐｍ未満）しか蒸発しないことが可能になる。個々の試験においては、蒸発しなかったＳｉＯ2供給材料の割合は、それどころか２．５ｐｐｍ未満に減少させることができた。
【００７３】
液状のＳｉＯ2供給材料は、個々の気化されるべき量がそれぞれ少なく、かつ大面積を有している場合に、より簡単かつ均一に気相に変えることができる。これは最適にはＳｉＯ2供給材料の液体が霧化されて微細な液滴にされることによって達成することができる。霧化された液滴は、次いで圧力降下及び／又は加熱された希釈剤／キャリアーガスとの混合を介して気相に変えられることができる。好ましいと判明したのは、微細な液滴と高温キャリアーガスとの接触が、１５０℃〜２３０℃の範囲の温度に維持されているチャンバー内で行われる場合である。１５０℃未満の温度の場合、液滴が完全には蒸発せず、そのため液体が反応ゾーンに連行されることから、粒子形成プロセスにおける不均質部分及びスート体構造における欠陥、例えば気泡が生じるというある一定のリスクが存在する。２３０℃を上回る温度の場合、他の点では非再現可能かつ不所望な反応生成物とのエネルギー的に抑制された反応、殊に分解及び重合反応がさもないと生じる傾向が高まる。
【００７４】
本発明による方法の更なる実施の変形例の特徴は、液状のＳｉＯ2供給材料が、室温にて規定の圧力（例えば１ｂａｒから５ｂａｒの間）下で、噴霧ノズルにおいて、非常に小さい数マイクロメートルの大きさの液滴に変えられることを特徴とする。キャリアーガス（希釈ガス）は、熱交換器によりまず加熱され、そうして蒸発が主として気相で行われ、高温表面上では行われないように液滴と混合される。この方法は、液状のＳｉＯ2供給材料を予熱する必要がないように構成することができる。この変形例の場合、キャリアーガスと液状のＳｉＯ2供給材料との混合は、液滴にする実際の霧化前に行われる。
【００７５】
本発明による方法の更なる実施の変形例は、ＳｉＯ2供給材料を膨張チャンバー内に導入する際に、ＳｉＯ2供給材料の組成を濃度検出器によって測定することを特徴とする。この態様によれば、組成、つまり、Ｄ３、Ｄ４及びＤ５の比は、膨張チャンバーで直接モニタリングされる。供給されたＳｉＯ2供給材料は、この場合、例えばガスクロマトグラフといった濃度検出器によって分析される。濃度検出器を用いた類似する分析ステーションが、膨張チャンバーの出口に配置されていてもよく、これによりＳｉＯ2供給材料の組成を測定することができる。１つ又は両方の検出器は、品質マネジメントシステムの一部であってよく、これは測定した組成をデータ処理システムに伝えることができ、そこで、供給された材料及び蒸気の品質がモニタリングされる。ＳｉＯ2供給蒸気の組成及び質量分率の持続的なモリタリングは、本発明による方法が常に適用されており、それによりスート体が作り上げられ得ること（密度の変動の変化量はδInv＝０．０２３％に過ぎない）を確かなものとする。かかる構造のスート体から、次いでガラス化によって極めて均質な合成石英ガラスを製造することができる。
【００７６】
本発明による方法の更なる１つの実施の変形例の特徴は、工程段階（Ｂ）に従ったＳｉＯ2供給材料の流の形成が、純粋なＤ４を含有するポリアルキルシロキサンの混合物の蒸発による第一のガス流の生成と、本質的にＤ３、Ｄ４及びＤ５を含有するポリアルキルシロキサンの第二の混合物の蒸発による第二のガス流の生成、並びに工程段階（Ｃ）の前又は間でのガス流の合一を含んでいることである。この実施の変形例によれば、液状のＳｉＯ2供給材料の個々の成分は単独で気化される。そのため、一方では、主にＤ４から成るＳｉＯ2供給材料のベース材料の蒸発が優先的に行われ、ここで、それと並行して、２つの成分Ｄ３及びＤ５を十分な量で含有するポリシロキサンの第二の混合物が気化される。引き続き、２つの別個に生成されたガス流は合一されて、次いでこれは酸化及び／又は熱分解及び／又は加水分解によってＳｉＯ2粒子に変換される。相応する濃度検出器によって、生成された２つのガス流からのＳｉＯ2供給蒸気の組成が、そのつどガス状のＳｉＯ2供給蒸気内に所望の質量分率ｍＤ３／ｍＤ５を有していることを検査及び保証することができる。ここで、ＳｉＯ2供給材料の２つの部分成分の蒸発は、異なる方法によって、かつ／又は個別の温度で行ってよい。
【００７７】
液状のＳｉＯ2供給材料は、個々の成分の混合若しくは成分混合物のブレンドによって、又は蒸留塔からの早期抜き出し若しくは蒸留の早期中断によって、その他の点ではオクタメチルシクロテトラシロキサンの精留のために通常行われているように作製することができる。したがって、本発明による方法の場合、オクタメチルシクロテトラシロキサンの精留を省くことができ、その代わりに、あまり純粋でなく、それゆえより安価なＤ４等級を用いることができる。供給材料のポリアルキルシロキサンの類似する密度及び特性は分離を妨げる。
【００７８】
Ｄ３とＤ５の質量分率の比ｍＤ３／ｍＤ５の上述した極限値は、供給材料のその液相における組成を表している。しかしながら、気相に移行しても、分解、重合又は蒸留によって、供給材料の組成は変化しない。この影響を回避するか又は可能な限り低くし続けるために、本発明によれば、液状のＳｉＯ2供給材料をまず加圧下でインゼクターにより微細な液滴で噴射し、これらの微細な液滴を、固体表面、殊に金属表面と接触させずに、主として高温キャリアーガスと接触させることによって完全に気化させる蒸発法が用いられる。
【００７９】
微細な液滴は、液状の出発材料の迅速かつ効果的な−つまり省エネ型の−殊に完全な蒸発を可能にする大面積を提供する。このようにして、殊に分解、重合又は蒸留による組成の変化が実質的に回避され、負荷的な装置に供給された供給材料の定義された組成及び再現可能な粒子形成プロセスが保証されるべきである。
【００８０】
一方では、均質なスート形成に最適化されたＳｉＯ2供給材料の組成を提供し、他方では、その組成を蒸発及び反応ゾーンへの供給時に維持する本発明による組合せは、高い材料均質性及び耐放射線性によって際立つ石英ガラスを焼結又はガラス化によって得るスート体を生む。
【００８１】
ここに開示した方法は、これまで公知の方法と比べて以下の利点を有している：（１）ポリアルキルシロキサンの種々の割合を規定して、粒径分布の広がりが得られるという利点；（２）蒸発プロセスが簡略化されるという利点（なぜなら、本発明によれば、液状の供給材料をガス状のＳｉＯ2供給蒸気に完全に変換することを意図しているからである）；及び（３）蒸発プロセス中に希釈ガスを添加することによって蒸発温度を著しく減少させることができ、その結果、供給材料の全てのフラクションを、温度に依存した化学反応なしに気相に変えられるという利点。
【００８２】
同様に、ここに開示した方法に従って製造される合成石英ガラスの使用を特許請求の範囲に記載しており、この場合、合成石英ガラスは、光ファイバーの製造のために用いる。ここに開示した方法は、高い品質の石英ガラスの製造を可能にする。スート体の密度の変動が僅かであることによって、有利には通信ファイバー、光ファイバー用に用いられる、品質的に高価な石英ガラスを調製することができる。
【００８３】
本発明の更なる利点、特徴及び詳細は、下位の請求項及び下記の説明（符号を用いて本発明の１つの実施例を詳細に記載している）から明らかになる。ここで、請求項及び明細書中で述べた特徴は、それぞれ単独でそれ自体が又は任意の組み合わせにおいて、本発明にとって重要であり得る。
【図面の簡単な説明】
【００８４】
【図１】ＳｉＯ2スート体を製造するための本発明による方法を実施するための装置を概略的に示す図
【図２】供給材料の組成に依存する、スート体における環構造の定性分析をダイヤグラムの形で示す図
【図３】異なるポリアルキルシロキサンからの出発材料を用いて製造されたスート管を、該スート管の縦軸方向で見た場合のＣＴ画像を示す図
【図４】比較として、先行技術に基づき出発材料として純粋なオクタメチルシクロテトラシロキサンを用いて製造したＳｉＯ2スート管のＣＴ画像を示す図
【図５】本発明による石英ガラス製造システムの様々な部材を概略的に示す図
【図６】蒸発チャンバーを概略的に示す図
【実施例】
【００８５】
先行技術において知られていることは、ポリアルキルシロキサンのオクタメチルシクロテトラシロキサン（Ｄ４）を石英ガラスの製造のために用いることである。しかしながら、公知の製造法では、ある一定の層構造を有する合成石英ガラスしか製造することができない。この発明の着眼点は、その欠点−密度及び／又は化学組成が局所的に変化する領域−をなくすことである。ここでの本発明による方法の出発点は、主成分Ｄ４を含有するＳｉＯ2供給蒸気１０７より成るガス流の形成である。このポリアルキルシロキサンを基準分子量とする。ガス流を反応ゾーンに供給し、そこでＳｉＯ2供給蒸気が、非晶質ＳｉＯ2粒子を形成しながら、熱分解、酸化又は加水分解によってＳｉＯ2に変換される。非晶質ＳｉＯ2粒子が堆積面１６０に引き続き堆積することで、多孔質のＳｉＯ2スート体２００が形成し、これはガラス化によって合成石英ガラスを形成する。ここで、材料均質性が改善された特に３００ｍｍを上回る外径を有する大きい体積のシリンダー状のスート体２００の製造を可能にするために、本発明は、出発材料Ｄ４が、更なるポリアルキルシロキサンの形で少なくとも２種の付加的な成分を有することを開示している。一方で、これは任意のポリシロキサンではなく、Ｄ４の基準分子量より小さい分子量を有するポリシロキサン、並びにＤ４の基準分子量より大きい分子量を有するポリシロキサンである。意想外にも、より重量があるポリアルキルシロキサン並びにより軽いポリアルキルシロキサンをベース材料Ｄ４と一緒に使用することによって、ＳｉＯ2一次粒子の粒径分布の広がりが生じることを測定が示した。付加的に、粒径分布の幅の変動は、例えばＤ４又はＳｉＣｌ4のみを用いる合成石英ガラスの比較可能な製造法の場合より小さい。
【００８６】
図１に示した装置はＳｉＯ2スート体２００の製造に用いられる。酸化アルミニウム製の担体管１６０に沿って、一列に配置された多数の火炎加水分解バーナー１４０が配置されている。より高い生産性を目的とする方法の変更態様の場合、１つだけバーナー１４０を用いる代わりに、多数の堆積用バーナーが用いられ、これらはスート堆積のために、一緒になったバーナー列として、回転する担体に沿って逆方向に往復運動し、ここで、各々のバーナー炎は担体管１６０の部分的な長さにのみ当てられる。
【００８７】
本発明により付加的な成分で富化されたＳｉＯ2供給材料１０５は、反応ゾーンにガス状で供給し、その際に酸化及び／又は加水分解及び／又は熱分解によってＳｉＯ2に分解する。反応ゾーンは、例えばバーナー炎又はプラズマである。反応ゾーン内ではＳｉＯ2粒子１４８が発生し、該粒子１４８はＳｉＯ2スート体を形成しながら堆積面１６０に層状で沈積する。ＳｉＯ2粒子１４８自体は、ナノメートル領域の粒径を有するＳｉＯ2一次粒子のアグロメレート又はアグリゲートの形で存在する。
【００８８】
火炎加水分解バーナー１４０は、共通のバーナーブロック１４１に取り付けられており、これは担体管１６０の縦軸１６１と平行に、縦軸１６１に対して固定されている２つの変向点の間で往復運動し、かつ矢印の向き１４２で示されるように、該縦軸に対して垂直に移動可能である。バーナー１４０は、石英ガラスから成る；その互いの平均間隔は１５ｃｍである。
【００８９】
火炎加水分解バーナー１４０には、そのつどバーナー炎１４３が配置されており、これは本発明に従って反応ゾーンを表す。そこではＳｉＯ2粒子が形成され、かつその縦軸１６１を中心に回転する担体管１６０のシリンダージャケット面に堆積されることで、層状に３５０ｍｍの外径を有するスート体２００が作り上げられる。堆積プロセスの間、スート体表面２００に、約１２００℃の温度が生じる。
【００９０】
火炎加水分解バーナー１４０には、そのつど燃料ガスとして酸素と水素を供給し、並びにＳｉＯ2粒子を形成するための供給材料として、表１から読み取られる組成を有する蒸発したポリアルキルシロキサンより成る混合物を含有するＳｉＯ2供給蒸気１０７を供給する。本発明に従って、ポリアルキルシロキサンとの用語は、ポルアルキルシクロシロキサンのみならず、それらの線状同族体も包含している。
【００９１】
ポリアルキルシロキサンの混合物を有するＳｉＯ2供給蒸気１０７の製造は、液状混合物用の貯蔵容器１１０、液体ポンプ１２２、液体の流量計１２３、窒素−キャリアーガス流１５２の供給を制御するためのＭＦＣ（マスフローコントローラー）１２４、及び噴霧器１２８を備えた二重壁の加熱式蒸発チャンバー１２５を含む蒸発器システムによって行う。貯蔵容器１１０、ポンプ１２２及び噴霧器１２８は、たわみ金属管により互いに接合されている。貯蔵容器１１０を、１７０℃の温度に加熱し、そして加熱された液体をポンプ１２２により流量計１２３に通し、実際の配量で噴霧器１２８に供給する。この場合、流量計１２３と噴霧器１２８との間の接合管には、ＳｉＯ2供給材料１０５及び／又はＳｉＯ2供給蒸気１０７の組成をモニタリングするための濃度検出器を準備していてよい。
【００９２】
噴霧器１２８−噴霧ノズルとも呼ぶ−は超音波噴霧器であってよい。これに、同時に窒素−キャリアーガス流を、ＭＦＣ  １２３を介して１．５ｂａｒ〜５ｂａｒの圧力で供給し、かつ気化すべき液体を供給する。これを霧化して１μｍの最大直径及び０．７μｍの平均直径（ｄ50値）を有する狭い粒径分布を有する微細な液滴とし、その際、蒸発器１２０中に直接噴霧する。蒸発器１２０は、１９５℃の内部温度を有しており、そのため微細な液滴はすぐに蒸発し、そして蒸気流を、固定されたフローディストリビューターに供給し、かつそこから媒体供給用の断熱されたたわみ管を介して個々の堆積用バーナー１４０に分配する。
【００９３】
フローディストリビューターには、燃料ガスの酸素と水素並びに補助ガス（酸素）（これはバーナー炎１４３において供給材料の流と燃料ガスの流との間で用いられ、かつ早い段階での混合を妨げる）用の供給ラインも通じている。したがって、燃料ガスとＳｉＯ2供給蒸気１０７との混合は、バーナー炎１４３の高温ゾーン内でようやく行われる。堆積プロセスの完了後、多孔質のＳｉＯ2スートより成る管（スート管）が得られ、これをコンピュータ断層撮影分析（ＣＴ試験）に供する。その際、スート管２００に、その長さにわたってＸ線照射する。このようにして得られた画像から、スート管２００の軸方向及び半径方向の層構造の強度及び均質性に関する定量的及び定性的な記述が可能になる。
【００９４】
【表１】
2015504408.tif 000005
【００９５】
表１には、多数の試験に従って調査した液状のＳｉＯ2供給材料の異なる組成、並びにそのつどのスート管について測定した品質結果を挙げている。ＳｉＯ2供給材料は、主としてＤ４から成り、これは蒸留タイプによって及び／又は高純度の市販のオクタメチルシクロテトラシロキサン（Ｄ４）へのポリアルキルシロキサンの混合及び／又は更なる蒸留副生成物の添加によって相応する量のＤ３及びＤ５が混ぜられたものである。それ以外の不純物、例えば、殊にＤ６、Ｄ７、Ｄ８といった重量があるポリアルキルシロキサンが、最大５００ｐｐｍの量で液状のＳｉＯ2供給材料の部分を成していた。はっきりと読み取れることは、０．０１〜１、殊に０．１〜１の範囲の質量比ｍＤ３／ｍＤ５を有するＤ５とＤ３を混ぜることで、均質なスート体若しくは石英ガラスが生じることである。要求された質量比を下回るか若しくは上回ると、不均質部分の数が上昇し、ひいては合成石英ガラスの品質が下がる。例えば、表１の定性的な結果は、供給材料を、Ｄ４の他に適した割合の量でポリアルキルシクロシロキサンＤ３及びＤ５を含有する混合物の形で使用した場合に、層の出現が僅かな均一な層構造を有する石英ガラスが経済的に得られることを示している。
【００９６】
表１中のポリアルキルシロキサンの全ての濃度値は質量ｐｐｍで記載したものである、ここで、残りの成分は、そのつどＤ４及び少量の成分（＜５００ｐｐｍのＤ６、Ｄ７、Ｄ８）並びに不可避の不純物である。パラメーターの“Ｓ”は、ＣＴ測定に基づき検出した層構造の均質性及び強度に関する定性的な尺度である。ここで、定性的な評価の記号は以下の通りに表される：
2015504408.tif 000006
【００９７】
表中の項目は、好ましくは質量比ｍＤ３／ｍＤ５が０．１から１の間にあるべきことを明確に示している。そのうえ、この測定から、石英ガラス体の最適な均質性を達成するために、成分ｍＤ３及びｍＤ５の質量分率の合計が、有利には１質量％から６質量％の間の範囲にあるべきことがわかる。選択された範囲及び／又は選択された質量分率の合計から逸脱すると、そのつど石英ガラスの均質性が減少することになる。表１中の値がはっきりと示すように、２つの成分Ｄ３とＤ５とが２質量％から６質量％の間の質量分率で加えられると、その均質性を非常に良い又は良いと評価することのできる石英ガラスが得られる。特に際立っていたのは、そのｍＤ３／ｍＤ５の比が０．５であるサンプルであった。ベース材料Ｄ４にＤ３及びＤ５の付加的な成分を混ぜたことによる全体の割合が４８０００ｐｐｍ＝４．８質量％である場合、最も低い密度の変動を有する石英ガラスシリンダーが得られた。
【００９８】
表１に記載した測定結果は、図２のグラフにも反映されている。縦座標には、ＣＴ測定から突き止めることができるように、単位長さ（ｃｍ）当たりのスート体中での層の数“Ａ”をプロットしており、かつ横軸にはｍＤ３／ｍＤ５の比をプロットしている。ｍＤ３／ｍＤ５の比が０．５の場合、均質性に関して最適な結果が得られることを読み取ることができる。二乗関数に従う品質評価値Ａの曲線を、質量比ｍＤ３／ｍＤ５の関数としての片対数グラフ中のプロットともにはっきりと見ることができる。明らかに制限されたウインドウ内部でのみ、本発明による利点を実現することができる。要求された範囲を超えて質量比が変化した場合、本発明により突き止められた利点は失われる。
【００９９】
図３及び図４は、Ｘ線ＣＴ法によって作成した層画像を示す。それぞれシリンダー状の形をした石英ガラス体の断面を見ることができる。ここで、断面は石英ガラス体の縦軸を横切った断面である。説明した通り、非晶質ＳｉＯ2粒子の堆積は堆積面上で行われる。この堆積面は、図３及び図４の２つで挙げた図面中で、それぞれ白色のリングとして、それ以外は灰色で示した石英ガラス体の中心に見ることができる。ＳｉＯ2粒子の堆積は、ロッド状の形をした堆積面を回転させながら層状に行う。
【０１００】
図３のＣＴ画像は、表１からのサンプル番号５に従ったＳｉＯ2供給材料を用いて製造したＳｉＯ2スート管を示す。この画像技法においては、比較的高い密度を有する領域が、明るい表面領域として示されている。内側から外側に向かって均一に密度が減少していることがわかる。放射状の層は殆ど確認できない。これと比べて、図４は、先行技術に基づき市販の供給材料を用いて製造されたスート管のＣＴ画像を示す。明るさの相違から、半径方向に延びる層を確認することができる。図４に従ったサンプルでのより小さい内径は、ＳｉＯ2スート管を製造するための堆積プロセスにおいて、より小さい外径を有する担体を用いることによって生じる。石英ガラス体の断面を可視化するためにＸ線を利用することによって、殊に密度のばらつきを簡単かつ一義的に確認することができる。公知の方法に従って製造された石英ガラスが、密度の変動を示す、同心円状に形作られた環を有していることは明らかである。このような密度の変動は、光ファイバー用の石英ガラスを利用するに当たって欠点と成り得る。
【０１０１】
図４とは対照的に、図３は、密度の変動を示唆し得る同心円状の環が存在していないことをはっきりと示す。そのため、ＣＴ法により作成された画像の光学制御は、２つの付加的な成分Ｄ３及びＤ５を予め定義された割合と質量比とで含有するポリシロキサン混合物を用いることによって一様な均質性を示す石英ガラス成形体を調製できることを明らかにする。石英ガラスの一様な均質性は、スート体中でのＳｉＯ2粒子の均一な分布の直接的な結果である。ＳｉＯ2スート体から合成石英ガラスへの移行は、熱エネルギーを供給しながら行われる。ガラス化と呼ばれるこの工程段階の枠内では、ＳｉＯ2スート体中に存在する欠陥又は密度のばらつきが、石英ガラス中で顕在化する。２種の付加的な成分を用いることによって、すでに説明した通り、粒径分布の広がりが生じる。したがって、スート体の密度の変動の変化量は、δInv＝０．０２３％のみに減少させることができる。それから、このような均質なＳｉＯ2スート体は、極めて均質な石英ガラス体にガラス化によって変えられることができる。
【０１０２】
図５は、本発明による方法を利用した、石英ガラスを製造するためのシステム１００を示す。該システム１００は、貯蔵槽１１０を有し、そこから液状のＳｉＯ2供給材料１０５が、図示されていないポンプによって予熱装置１１５にポンプ供給される。公知の方法によって、液状のＳｉＯ2供給材料１０５は、予熱装置１０５において高温に加熱する。予熱装置１１５を貫流した後、液状のＳｉＯ2供給材料１０５は、蒸発器１２０の膨張チャンバー１２５の中にポンプ供給される。さらに詳しく説明する通り、膨張チャンバー１２５においては、液状のＳｉＯ2供給材料からガス状のＳｉＯ2供給蒸気１０７への移行が行われる。管１３０を介して、ＳｉＯ2供給蒸気１０７はバーナー１４０へと流れ、そこでＳｉＯ2供給蒸気は熱分解又は加水分解により変換されてＳｉＯ2粒子となる。
【０１０３】
予熱装置１１５は、供給部１１６及び排出部１１７を有する。供給部１１６を通して、ＳｉＯ2供給材料１０５は、予熱装置１１５に供給する。予熱装置１１５の内部では、ＳｉＯ2供給材料１０５の加熱が行われる。これは、熱油システム又は発熱体の使用によって予熱装置の壁で行われることができる。液状のＳｉＯ2供給材料１０５の均一な加熱を高温領域の回避下で達成するために、予熱装置１１５が、熱油チャネルに取り囲まれている流チャネルを有する場合に好ましいと判明した。このようにして実現可能な液体から液体への熱伝達により、液状のＳｉＯ2供給材料１０５の均一な加熱が達成される。この種の均一な加熱は、Ｄ３又はＤ５ポリアルキルシロキサンの温度依存性の化学反応が生じないことを保証する。加熱された液状のＳｉＯ2供給材料１０５は、予熱装置１１５から膨張チャンバー１２５に供給路１４５を通して排出する。
【０１０４】
膨張チャンバー１２５は、ＳｉＯ2供給蒸気が自由に膨張するための内容積を規定する。液状のＳｉＯ2供給材料をガス状の供給蒸気にするこの蒸発は、予熱装置１１５において、液状のＳｉＯ2供給材料の温度を、膨張チャンバーの運転圧力にてＳｉＯ2供給材料の沸点より高めると好ましいことが判明した。予熱装置１１５の有利な運転温度は、およそ２２０℃である。雰囲気圧力下でのＤ４の沸点は、およそ１７５℃である。液状のＳｉＯ2供給材料が２２０℃で沸騰することを回避するために、予熱装置１１５において約１００ｋＰａの逆圧が必要とされる。このようにして、液状の反応物質は、過冷却（圧縮）された液体として予熱装置１１５に保持される。
【０１０５】
図６がはっきりと示しているように、液状のＳｉＯ2供給材料は、予熱装置１１５から供給路１４５を通って膨張チャンバー１２５の内部空間に流れる。予熱装置１１５は、液状のＳｉＯ2供給材料１０５を、これがほぼ完全に気化するように十分に加熱し、その一方で、この圧力は膨張チャンバー１２５の内部空間に入ると降下する。このような迅速な蒸発は、予熱装置１１５が、液状のＳｉＯ2供給材料の温度を、膨張チャンバー１２５の運転圧力にてＳｉＯ2供給材料の沸点より高めた場合にのみ行われる。したがって、すぐに蒸発するＳｉＯ2供給材料１０５の量は、予熱装置１１５において液状のＳｉＯ2供給材料に供給される加熱量に依存する。
【０１０６】
ＳｉＯ2供給材料の高沸点成分も、特に均一かつ完全に気化させるために、加熱されたガス状の希釈剤をチャンバー内に付加的に導入する場合に好ましい。本発明により用いられるＳｉＯ2供給材料は、多数のポリアルキルシロキサン、殊にＤ３、Ｄ４及びＤ５を有する。前述のポリアルキルシロキサンのいずれも、異なる沸点を有する。付加的な成分Ｄ３、Ｄ５の質量比を変えないために、ＳｉＯ2供給材料の均一な蒸発を行うことが重要である。このために、供給される加熱量並びに供給される希釈剤量が、最も高い沸点を有するＤ５も気化させることができるほどの量である必要がある。予熱装置１１５においては、加熱のためにＳｉＯ2供給材料に熱が供給される。しかし、約２５０℃の温度の場合、高沸点ポリアルキルシロキサンＤ７、Ｄ８又はＤ９においてゲル形成が生じる可能性がある。これらの高沸点成分にゲル形成の機会を与えないために、蒸発プロセスに従って、希釈剤１５２、好ましくはガス状のかつ所望の蒸発温度に加熱された希釈剤が供給される場合に好ましい。そのために、相応する媒体管１５０を通してガス状の希釈剤１５２が貯蔵容器１５１から膨張チャンバー内に流れ込んでよい。
【０１０７】
希釈剤１５２として、殊に窒素が好ましいと判明した。例えばアルゴン又はヘリウムといった他の希釈剤も、これが所望されている場合には使用してよい。これらは、ポリアルキルシロキサンに対して不活性に挙動するガスであり、そのため液体とキャリアーガスとの、殊に加圧下及び高温下での酸化反応、重合反応又は分解反応、ひいては供給材料の組成の再現可能ではない変化が回避されることになる。希釈剤を導くことによって、膨張チャンバー１２５内での液状のＳｉＯ2供給材料の分圧は減少し、そのため該供給材料の露点が下げられる。これにより予熱装置１１５内でＳｉＯ2供給材料を高温に加熱する必要がなくなる。ＳｉＯ2供給材料からＳｉＯ2供給蒸気への完全な変換を保証するのには、むしろ１５０℃から２３０℃の間の温度で十分である。ここでの目的は、ＳｉＯ2供給材料の蒸発が、供給材料を液状で霧化して微細な液滴にする注入段階と、微細な液滴を高温のキャリアーガスと接触させ、しかし壁とは接触させずに、素早くかつ効果的に完全に気化させる蒸発段階とを含むことである。
【０１０８】
図６は、本発明による蒸発をはっきりと示す。加熱されたＳｉＯ2供給材料１０５は、供給管１４５を通して膨張チャンバー１２５に供給する。膨張チャンバー１２５の内部における供給管１４５の終端で、該供給管１４５は、ノズル状の噴霧ノズル１２８を有する。噴霧ノズル１２８により、液状のＳｉＯ2供給材料１０５を、１μｍ未満の平均直径、有利には０．５μｍから２０ｎｍの間の（ｄ50値）平均直径を有する微細な液滴へと霧化する。噴霧ノズル１２８から出る際に起こる圧力降下によって、液状の供給材料の本質的な部分が気相に変えられる。付加的に、媒体管１５０を通して、約２００℃〜約２３０℃に予熱された窒素流を膨張チャンバー１２５に導く。好ましくは、窒素流は、本質的に−つまり±１０℃−液状の供給材料１０５の温度に相当する温度を有する。本発明によれば、窒素流は、液状のＳｉＯ2供給材料１０５の噴射方向とは逆向きに流し、そうして強い混合と十分な熱伝達が保証されることになる。２つの蒸発原理−圧力降下並びにガス状の窒素の蒸発−の組合せによって、液状のＳｉＯ2供給材料１０５は完全にガス状のＳｉＯ2供給蒸気１０７に変換されることになる。液状のＳｉＯ2供給材料の一部が、膨張チャンバー１２５の壁に沈着しかつ／又はそこで熱により気化させることは意図していない。管１３０を通して、バーナー１４０に向けてのガス状のＳｉＯ2供給蒸気１０７の排出が行われる。バーナー１４０では、熱分解、酸化又は加水分解によりＳｉＯ2供給蒸気１０７がＳｉＯ2粒子１４８−ＳｉＯ2又はスート又はＳｉＯ2スートとも呼ばれる−に変換される。
【０１０９】
液滴の粒度範囲は、多数のパラメーターに依存する。液体のレオロジー特性及び噴霧ノズル１２８の幾何学的形状の他に、これは特に、本質的に差圧により定められる噴霧ノズルからの液体の流出速度である。上述の差圧範囲内で、流出する液体噴流が、乱流により狭い液滴径分布を有する微細な液滴に砕解する。
【０１１０】
方法の他の変形例の場合、ＳｉＯ2供給材料の流の形成が、純粋なＤ４を含有するポリアルキルシロキサンの混合物の蒸発による第一のガス流の生成と、本質的にＤ３、Ｄ４及びＤ５を含有するポリアルキルシロキサンの第二の混合物の蒸発による第二のガス流の生成、並びに工程段階（Ｃ）の前又は間でのガス流の合一を含むことが予定されている。供給材料の異なる成分のために別個の蒸発器を用いることによって、蒸発温度及び蒸発速度といった蒸発パラメーターを、気化されるべき成分に単独で適合させかつ最適化することができる。
【０１１１】
説明した通り、本発明による方法の目的は、多数のポリアルキルシロキサンから構成された液状のＳｉＯ2供給材料を、付加的な成分Ｄ３とＤ５の質量比を維持しながら完全に気相に変えることである。意想外にも、付加的な成分Ｄ３とＤ５をＤ４の液体に添加することによって、特に均質なＳｉＯ2スート体を形作ることができるＳｉＯ2供給材料が得られる。好ましくは、この場合、Ｄ４出発材料は、５００ｐｐｍ未満の不純物しか有しておらず、ここで、不純物とは、Ｄ３、Ｄ４又はＤ５ではないあらゆるポリアルキルシロキサンを意味する。
【符号の説明】
【０１１２】
１００  システム
１０５  ＳｉＯ2供給材料
１０７  ＳｉＯ2供給蒸気
１１０  貯蔵槽／貯蔵容器
１１５  予熱装置
１１６  供給部
１１７  排出部
１２０  蒸発器／蒸発器システム
１２２  液体ポンプ
１２３  流量計
１２４  ＭＦＣ（マスフローコントローラー）
１２５  膨張チャンバー／蒸発チャンバー
１２６  管
１２７  フローディストリビューター
１２８  噴霧ノズル
１３０  管
１４０  バーナー／火炎加水分解バーナー
１４１  バーナーブロック
１４２  １４０の動作
１４３  バーナー炎
１４５  供給管
１４８  ＳｉＯ2スート
１５０  媒体管
１５１  貯蔵容器
１５２  希釈剤
１６０  堆積面／担体管
１６１  １６０の縦軸
２００  スート体
【誤訳訂正２】
【訂正対象書類名】特許請求の範囲
【訂正対象項目名】全文
【訂正方法】変更
【訂正の内容】
【特許請求の範囲】
【請求項１】
以下（Ａ）〜（Ｅ）の工程段階：
（Ａ）６０質量％を上回るポリアルキルシロキサンＤ４を有する液状のＳｉＯ2供給材料（１０５）を準備する工程、
（Ｂ）該液状のＳｉＯ2供給材料（１０５）を気化させてガス状のＳｉＯ2供給蒸気（１０７）にする工程、
（Ｃ）該ＳｉＯ2供給蒸気（１０７）を変換してＳｉＯ2粒子にする工程、
（Ｄ）該ＳｉＯ2粒子を、ＳｉＯ2スート体（２００）が形成するように堆積面（１６０）に堆積させる工程、
（Ｅ）該ＳｉＯ2スート体を、合成石英ガラスが形成するようにガラス化する工程、
を含む、合成石英ガラスの製造法において、
前記液状のＳｉＯ2供給材料（１０５）は、質量分率ｍＤ３を有するポリアルキルシロキサンＤ３より成る少なくとも１種の付加的な成分と、質量分率ｍＤ５を有するポリアルキルシロキサンＤ５より成る少なくとも１種の付加的な成分とを、０．０１から１の間の範囲の質量比ｍＤ３／ｍＤ５で有し、かつ
前記の準備した液状のＳｉＯ2供給材料（１０５）を、該質量比ｍＤ３／ｍＤ５を維持しながら、かつ少なくとも９９質量％で、前記ガス状のＳｉＯ2供給蒸気（１０７）に気化させることを特徴とする製造法。
【請求項２】
前記比ｍＤ３／ｍＤ５が、０．１から０．５の範囲にあることを特徴とする、請求項１記載の方法。
【請求項３】
前記液状のＳｉＯ2供給材料（１０５）の質量比Ｇ＿ｌｉｑｕｉｄ＝ｍＤ３／ｍＤ５と前記ガス状のＳｉＯ2供給蒸気（１０７）の質量比Ｇ＿ｖａｐｏｒ＝ｍＤ３／ｍＤ５との比率τが、最大±５００ｐｐｍの値を有し、ここで、該比率は、下記：
2015504408.tif 000007
の通りに計算されることを特徴とする、請求項１又は２記載の方法。
【請求項４】
前記比率τが、最大±２５０ｐｐｍの値を有することを特徴とする、請求項３記載の方法。
【請求項５】
前記比率τが、最大±１００ｐｐｍの値を有することを特徴とする、請求項３記載の方法。
【請求項６】
前記付加的な成分Ｄ３及び／又は前記付加的な成分Ｄ５が、前記液状のＳｉＯ2供給材料（１０５）の全質量の０．５質量％から３０質量％の間にあることを特徴とする、請求項１から５までのいずれか１項記載の方法。
【請求項７】
前記質量分率ｍＤ３＋ｍＤ５の総計が、１質量％から１５質量％の間の範囲にあることを特徴とする、請求項６記載の方法。
【請求項８】
前記質量分率ｍＤ３＋ｍＤ５の総計が、１質量％から３質量％の間の範囲にあることを特徴とする、請求項６記載の方法。
【請求項９】
前記付加的な成分が、ポリアルキルシクロシロキサン及び該ポリアルキルシクロシロキサンのそれぞれの線状同族体を、下記の量：
・  ヘキサメチルシクロトリシロキサン（Ｄ３）：０．０２質量％から１質量％の間の範囲の質量分率ｍＤ３、
・  デカメチルシクロペンタシロキサン（Ｄ５）：０．５質量％から５質量％の間の範囲の質量分率ｍＤ５
で含むことを特徴とする、請求項１から８までのいずれか１項記載の方法。
【請求項１０】
前記蒸発が、以下の工程：
・  前記ＳｉＯ2供給材料（１０５）を加熱する工程、
・  加熱された該ＳｉＯ2供給材料（１０５）を膨張チャンバー（１２５）内に導入し、そうして該ＳｉＯ2供給材料（１０５）の少なくとも第一の部分を圧力降下により気化させる工程
を含むことを特徴とする、請求項１から９までのいずれか１項記載の方法。
【請求項１１】
前記蒸発が、以下の工程：
・  前記ＳｉＯ2供給材料（１０５）を加熱する工程、
・  加熱された該ＳｉＯ2供給材料（１０５）を膨張チャンバー（１２５）内に導入する工程、
・  該ＳｉＯ2供給材料（１０５）を、加熱された希釈剤（１５２）と混ぜ、そうして該ＳｉＯ2供給材料（１０５）の少なくとも第二の部分を、露点を下げることにより気化させる工程
を含むことを特徴とする、請求項１から１０までのいずれか１項記載の方法。
【請求項１２】
前記ＳｉＯ2供給材料（１０５）を、圧力降下及び／又は分圧を下げることにより、少なくとも９９．９５質量％で、前記ＳｉＯ2供給蒸気（１０７）に変えることを特徴とする、請求項１０又は１１記載の方法。
【請求項１３】
前記膨張チャンバー（１２５）内への前記加熱されたＳｉＯ2供給材料（１０５）の導入が、前記ＳｉＯ2供給材料（１０５）を液状で霧化して微細な液滴にする注入段階を含み、ここで、該液滴は５μｍ未満の平均直径を有することを特徴とする、請求項１から１２までのいずれか１項記載の方法。
【請求項１４】
前記膨張チャンバー（１２５）内への前記加熱されたＳｉＯ2供給材料（１０５）の導入が、前記ＳｉＯ2供給材料（１０５）を液状で霧化して微細な液滴にする注入段階を含み、ここで、該液滴は２μｍ未満の平均直径を有することを特徴とする、請求項１から１３までのいずれか１項記載の方法。
【誤訳訂正３】
【訂正対象書類名】図面
【訂正対象項目名】図１
【訂正方法】変更
【訂正の内容】
【図１】
2015504408.tif 000008